(57)【要約】【課題】部品の仮固定性（仮固定力）が高く、そのため部品の転倒・脱落等が無く、且つ高精細プリント配線板にも適用できる、プリント配線板への部品の実装方法を提供する。【解決手段】プリント配線板１のランド部４を無溶剤の活性樹脂組成物５にて被覆し、活性樹脂組成物５の一部上に無溶剤のクリーム半田６をジェットディスペンスし、クリーム半田６及び活性樹脂組成物５上に部品７を搭載し、リフロー半田付けし、リフロー半田付け以後にクリーム半田６及び活性樹脂組成物５の硬化を行う、ことを特徴とするプリント配線板への部品の実装方法、を提供する。【選択図】図１
2018144101.tif 000002
【特許請求の範囲】
【請求項１】
プリント配線板のランド部を無溶剤の活性樹脂組成物にて被覆し、活性樹脂組成物の一部上に無溶剤のクリーム半田をジェットディスペンスし、クリーム半田及び活性樹脂組成物上に部品を搭載し、リフロー半田付けし、リフロー半田付け以後にクリーム半田及び活性樹脂組成物の硬化を行う、ことを特徴とするプリント配線板への部品の実装方法。
【請求項２】
被覆をディスペンスにより行う、ことを特徴とする請求項１に記載された実装方法。
【請求項３】
活性樹脂組成物の粘度（Ｐａ・ｓ、２５℃）が１〜２０である、ことを特徴とする請求項１又は２に記載された実装方法。
【請求項４】
活性樹脂組成物が、液状エポキシ樹脂、硬化剤、及び（ブロック）カルボン酸化合物を含有する、ことを特徴とする請求項１〜３の何れかに記載された実装方法。
【請求項５】
活性樹脂組成物の硬化剤の硬化開始温度が１３０℃以上である、ことを特徴とする請求項４に記載された実装方法。
【請求項６】
活性樹脂組成物のブロックカルボン酸化合物の解離温度が１４０〜２００℃である、ことを特徴とする請求項４又は５に記載された実装方法。
【請求項７】
活性樹脂組成物の（ブロック）カルボン酸化合物の濃度が、エポキシ樹脂１００質量部に対し、２０〜６７質量部含有する、ことを特徴とする請求項４〜６の何れかに記載された実装方法。
【請求項８】
クリーム半田の粘度（Ｐａ・ｓ、２５℃）が１００〜５５０である、ことを特徴とする請求項１又は２に記載された実装方法。
【請求項９】
クリーム半田が、液状エポキシ樹脂、硬化剤、（ブロック）カルボン酸化合物、及び半田紛を含有する、ことを特徴とする請求項１、２又は８の何れかに記載された実装方法。
【請求項１０】
クリーム半田の硬化剤の硬化開始温度が１２０℃以上である、ことを特徴とする請求項９に記載された実装方法。
【請求項１１】
クリーム半田のブロックカルボン酸化合物の解離温度が１３０℃以上である、ことを特徴とする請求項９又は１０に記載された実装方法。
【請求項１２】
クリーム半田が、固体カルボン酸を含有する、ことを特徴とする請求項９〜１１の何れかに記載された実装方法。
【請求項１３】
クリーム半田の固体カルボン酸の融点が１３０〜１５０℃である、ことを特徴とする請求項１２に記載された実装方法。
【請求項１４】
クリーム半田の（ブロック）カルボン酸化合物の濃度が２０〜６７である、ことを特徴とする請求項９〜１３の何れかに記載された実装方法。
【請求項１５】
活性樹脂組成物が請求項４〜７の何れかにおいて記載されたものであり、クリーム半田が請求項９〜１４の何れかにおいて記載されたものであり、且つ液状エポキシ樹脂と（ブロック）カルボン酸化合物との硬化反応は、クリーム半田の方が活性樹脂組成物より速い、ことを特徴とする請求項１に記載された実装方法。
【請求項１６】
硬化剤の硬化開始温度は、クリーム半田の方が活性樹脂組成物より低い、ことを特徴とする請求項１５に記載された実装方法。
【請求項１７】
ブロックカルボン酸化合物の解離温度は、クリーム半田の方が活性樹脂組成物より低い、ことを特徴とする請求項１５又は１６に記載された実装方法。
【請求項１８】
クリーム半田の固体カルボン酸の融点が、活性樹脂組成物のブロックカルボン酸化合物の解離温度より低い、ことを特徴とする請求項１５〜１７の何れかに記載された実装方法。
【請求項１９】
（ブロック）カルボン酸化合物の濃度は、クリーム半田の方が活性樹脂組成物より高い、ことを特徴とする請求項１５〜１８の何れかに記載された実装方法。
【請求項２０】
部品底面のランド部の少なくとも一部がクリーム半田の硬化物にてプリント配線板に接合又は接着され、部品底面の少なくともそれ以外の部分が活性樹脂組成物の硬化物にてプリント配線板に接合又は接着されている、ことを特徴とするプリント配線板。
【請求項２１】
活性樹脂組成物が請求項３〜７の何れかにおいて記載されたものであり、クリーム半田が請求項８〜１４の何れかにおいて記載されたものである、ことを特徴とする請求項２０に記載されたプリント配線板。
【請求項２２】
請求項１の実装方法に専ら用いられる、請求項３〜７の何れかにおいて記載された活性樹脂組成物。
【請求項２３】
請求項１の実装方法に専ら用いられる、請求項８〜１４の何れかにおいて記載されたクリーム半田。
【発明の詳細な説明】
【技術分野】
【０００１】  本願発明は、プリント配線板への部品の実装方法、その実装方法にて部品が実装されたプリント配線板、並びに専らその実装方法においてのみ用いられる、活性樹脂組成物及びクリーム半田、に関する。
【背景技術】
【０００２】  従来、プリント配線板への部品の実装は、一般に以下のようにして行われる。即ち、先ずプリント配線板のランド（パッド等）に、クリーム半田を印刷塗布する。そして、クリーム半田上に、部品を搭載（載置）する。この際、部品は、クリーム半田の粘着力（粘性）により、ランド上に仮固定される。そして、この状態でリフロー炉に搬送される。こうして、部品のリフロー半田付け（接続）が行われる（特許文献１）。
【先行技術文献】
【特許文献】
【０００３】
【特許文献１】特開平７−２４５４７４号公報
【発明の概要】
【発明が解決しようとする課題】
【０００４】  しかし、従来の実装方法において、クリーム半田を印刷法により塗布した場合、例えば高精細プリント配線板のようにランド間（ランドピッチ）が極めて狭小なとき、所謂、「半田ブリッジ」が生じる。【０００５】  半田ブリッジを防ぐため、ランド間に絶縁層（ソルダーレジスト層等）を設けようとすると、ランド間が極めて狭小であるため、極めて高解像度且つ微小な絶縁層が必要となり、技術的に困難となる。【０００６】  また、クリーム半田を印刷法により塗布した場合、例えばメタルマスクを用いたとき、パッドの大小に関係無く、一様な塗布厚で印刷される。その結果、大型パッドに適した塗布厚にすると、微少パッドには厚過ぎ、半田量過多となり、半田ブリッジが生じる。逆に、微少パッドに適した塗布厚にすると、大型パッドには薄過ぎ、半田量不足となり、接合強度不足が生じる。更に、メタルマスクを用いた場合、そもそも印刷解像度（印刷可能な限界微小サイズ）に限界がある。【０００７】  他方、クリーム半田を、印刷法の替わりにジェットディスペンスにて、ランド（銅箔）に対し直接、吐出した場合、ランド表面においてクリーム半田の半田粒子が弾き飛ばされる。その結果、ランド上の半田量低下、或いはランド周囲への（導電性）半田粒子の飛散、等が生じる。【０００８】  更に、クリーム半田上に部品を搭載すると、（ランドと部品とに挟まれた）クリーム半田の一部が、（部品の搭載により）押し退（の）けられ、部品から食（は）み出る。その結果、その食み出たクリーム半田に因り、（部品が転倒・脱落しにくくなる反面、）余分にスペースがとられる、或いは半田ブリッジが生じる。【０００９】  また、部品の仮固定は、クリーム半田の粘着力のみに頼っているため、不十分である。そのため、リフロー炉内の搬送途中において、リフロー半田付けの際、半田が溶融・液状化したとき、振動等により部品が転倒・脱落し易い。特に、部品が、仮固定しにくい形状・構造のものや、重心の高いもの（例えば、ＬＥＤ部品のような、接続端子が少なく背高のもの）、また（ランド上のクリーム半田量が少ない）高精細プリント配線板等の場合、転倒・脱落し易い。【００１０】  本願発明は、上記諸問題を解消できる技術的手段を提供する、ことを目的とする。特に、本願発明は、部品の仮固定性（仮固定力）が高く、そのため部品の転倒・脱落等が無く、且つ高精細プリント配線板にも適用できる、プリント配線板への部品の実装方法を提供する、ことを目的とする。【００１１】  更に、本願発明は、上記基本特性に加え、付加的特性（クリーム半田の形状保持性、半田紛の飛び散り防止性、接続不良防止性、ボイド発生防止性、ジェットディスペンス性等）にも優れた、プリント配線板への部品の実装方法を提供する、ことを目的とする。
【課題を解決するための手段】
【００１２】  上記目的を達成するため、本願発明者が鋭意、検討した結果、下記の本願発明を成すに到った。【００１３】  即ち、本願第１発明は、プリント配線板のランド部を無溶剤の活性樹脂組成物にて被覆し、活性樹脂組成物の一部上に無溶剤のクリーム半田をジェットディスペンスし、クリーム半田及び活性樹脂組成物上に部品を搭載し、リフロー半田付けし、リフロー半田付け以後にクリーム半田及び活性樹脂組成物の硬化を行う、ことを特徴とするプリント配線板への部品の実装方法、を提供する。【００１４】  本願第２発明は、被覆をディスペンスにより行う、ことを特徴とする本願第１発明の実装方法、を提供する。【００１５】  本願第３発明は、活性樹脂組成物の粘度（Ｐａ・ｓ、２５℃）が１〜２０である、ことを特徴とする本願第１発明又は第２発明の実装方法、を提供する。【００１６】  本願第４発明は、活性樹脂組成物が、液状エポキシ樹脂、硬化剤、及び（ブロック）カルボン酸化合物を含有する、ことを特徴とする本願第１発明〜第３発明の何れかの実装方法、を提供する。【００１７】  本願第５発明は、活性樹脂組成物の硬化剤の硬化開始温度が１３０℃以上である、ことを特徴とする本願第４発明の実装方法、を提供する。【００１８】  本願第６発明は、活性樹脂組成物のブロックカルボン酸化合物の解離温度が１４０〜２００℃である、ことを特徴とする本願第４発明又は第５発明の実装方法、を提供する。【００１９】  本願第７発明は、活性樹脂組成物の（ブロック）カルボン酸化合物の濃度が、エポキシ樹脂１００質量部に対し、２０〜６７質量部含有する、ことを特徴とする本願第４発明〜第６発明の何れかの実装方法、を提供する。【００２０】  本願第８発明は、クリーム半田の粘度（Ｐａ・ｓ、２５℃）が１００〜５５０である、ことを特徴とする本願第１発明又は第２発明の実装方法、を提供する。【００２１】  本願第９発明は、クリーム半田が、液状エポキシ樹脂、硬化剤、（ブロック）カルボン酸化合物、及び半田紛を含有する、ことを特徴とする本願第１発明、第２発明又は第８発明の何れかの実装方法、を提供する。【００２２】  本願第１０発明は、クリーム半田の硬化剤の硬化開始温度が１２０℃以上である、ことを特徴とする本願第９発明の実装方法、を提供する。【００２３】  本願第１１発明は、クリーム半田のブロックカルボン酸化合物の解離温度が１３０℃以上である、ことを特徴とする本願第９発明又は第１０発明の実装方法、を提供する。【００２４】  本願第１２発明は、クリーム半田が、固体カルボン酸を含有する、ことを特徴とする本願第９発明〜第１１発明の何れかの実装方法、を提供する。【００２５】  本願第１３発明は、クリーム半田の固体カルボン酸の融点が１３０〜１５０℃である、ことを特徴とする本願第１２発明の実装方法、を提供する。【００２６】  本願第１４発明は、クリーム半田の（ブロック）カルボン酸化合物の濃度が２０〜６７である、ことを特徴とする本願第９発明〜第１３発明の何れかの実装方法、を提供する。【００２７】  本願第１５発明は、活性樹脂組成物が本願第４発明〜本願第７発明の何れかにおいて記載されたものであり、クリーム半田が本願第９発明〜第１４発明の何れかにおいて記載���れたものであり、且つ液状エポキシ樹脂と（ブロック）カルボン酸化合物との硬化反応は、クリーム半田の方が活性樹脂組成物より速い、ことを特徴とする本願第１発明の実装方法、を提供する。【００２８】  本願第１６発明は、硬化剤の硬化開始温度は、クリーム半田の方が活性樹脂組成物より低い、ことを特徴とする本願第１５発明の実装方法、を提供する。【００２９】  本願第１７発明は、ブロックカルボン酸化合物の解離温度は、クリーム半田の方が活性樹脂組成物より低い、ことを特徴とする本願第１５発明又は第１６発明の実装方法、を提供する。【００３０】  本願第１８発明は、クリーム半田の固体カルボン酸の融点が、活性樹脂組成物のブロックカルボン酸化合物の解離温度より低い、ことを特徴とする本願第１５発明〜第１７発明の何れかの実装方法、を提供する。【００３１】  本願第１９発明は、（ブロック）カルボン酸化合物の濃度は、クリーム半田の方が活性樹脂組成物より高い、ことを特徴とする本願第１５発明〜第１８発明の何れかの実装方法、を提供する。【００３２】  本願第２０発明は、部品底面のランド部の少なくとも一部がクリーム半田の硬化物にてプリント配線板に接合又は接着され、部品底面の少なくともそれ以外の部分が活性樹脂組成物の硬化物にてプリント配線板に接合又は接着されている、ことを特徴とするプリント配線板、を提供する。【００３３】  本願第２１発明は、活性樹脂組成物が本願第３発明〜第７発明の何れかにおいて記載されたものであり、クリーム半田が本願第８発明〜第１４発明の何れかにおいて記載されたものである、ことを特徴とする本願第２０発明のプリント配線板、を提供する。【００３４】  本願第２２発明は、本願第１発明の実装方法に専ら用いられる、本願第３発明〜第７発明の何れかにおいて記載された活性樹脂組成物、を提供する。【００３５】  本願第２３発明は、本願第１発明の実装方法に専ら用いられる、本願第８発明〜第１４発明の何れかにおいて記載されたクリーム半田、を提供する。【００３６】  本明細書中、粘度数値の、単位、測定温度、及び測定方法は、それぞれ「Ｐａ・ｓ」、「２５℃」、及び「ＪＩＳ  Ｋ５６００−２−３」である。【００３７】  また、「硬化開始温度」とは、示差走査熱量測定（ＤＳＣ）により得られるグラフ（縦軸が発熱量、横軸が加熱温度）において、加熱していった際の最初の変化点（上昇点）温度を言う。
【発明の効果】
【００３８】  本願発明により、部品の仮固定性が高く、且つ高精細プリント配線板にも適用できる、プリント配線板への部品の実装方法、を提供することができる。【００３９】  更に、本願発明により、上記基本特性に加え、付加的特性（クリーム半田の形状保持性、半田紛の飛び散り防止性、接続不良防止性、ボイド発生防止性、ジェットディスペンス性等）にも優れた、プリント配線板への部品の実装方法、を提供することができる。
【図面の簡単な説明】
【００４０】
【図１】製造例１〜３４、又は製造比較例１及び２における、プリント配線板への部品の実装工程を示す図である。
【図２】図１Ａの平面図である。
【図３】製造比較例５における、プリント配線板への部品の実装工程を示す図である。
【図４】図３Ａの平面図である。
【発明を実施するための形態】
【００４１】  本願発明を、最良の実施形態に基付き、詳述する。
本願発明に係る実装方法において、先ず、プリント配線板のランド部を活性樹脂組成物にて被覆する。
【００４２】  プリント配線板は、如何なるものも用いることができ、ランドピッチが狭小（例えば、２０〜５０μｍ）な高精細プリント配線板も用いることができる。
【００４３】  プリント配線板は、レジスト（ソルターレジスト等）により被覆されていてもよい。例えば、ランド部の少なくとも一部を露出させる開口部を有するレジストにより被覆されていてもよい。
【００４４】  本願に係る活性樹脂組成物は、専ら本願に係る実装方法においてのみ用いられるものである。
【００４５】  活性樹脂組成物は、無溶剤のものが好ましい。溶剤が存在すると、溶剤蒸発に因る、リフロー後の部品保持性の低下や、プリント配線板その他の部品の汚染、或いは残存溶剤に因る、ボイドの発生や、引火、環境汚染、等を惹き起こす虞がある。
【００４６】  活性樹脂組成物には、添加剤として、ボイド等を低減させる消泡剤（ポリジメチルシロキサン等）やレベリング剤、流動性やディスペンス性を調整するレオロジーコントロール剤、無機・有機充填剤等を含有してよい。
【００４７】  活性樹脂組成物の粘度は、１〜２０（特に３〜１８、就中５〜１３）が好ましい。粘度が小さ過ぎると、クリーム半田のジェットディスペンス時に、クリーム半田の形状保持性が低下し、また半田紛粒子の飛び散りが起きることがある。逆に、粘度が大き過ぎると、クリーム半田の活性樹脂層への入り込みが悪くなり、ランド部とクリーム半田との接触性が低下し、その結果リフロー半田付け時に接続不良が起こることがある。また、部品搭載時の巻き込み空気や、リフロー時の発生ガスを、塗布樹脂層から放出（排気）できず、その結果ボイドが発生することがある。
【００４８】  活性樹脂組成物としては、例えば硬化性樹脂、硬化剤、及び活性剤機能［ランド部表面に形成された酸化被膜（銅の酸化物等）の除去能等］を有する化合物、を含有するもの、が挙げられる。
【００４９】  そのような活性樹脂組成物としては、エポキシ樹脂、硬化剤、及び（ブロック）カルボン酸化合物（ブロックカルボン酸化合物及び／又はカルボン酸化合物）を含有するもの、が挙げられる。
【００５０】  活性樹脂組成物において、エポキシ樹脂は、常温液状のものが好ましい。常温液状のエポキシ樹脂は、液状のもののみから成るものでも、また固状のものを液状のものに溶解した、混合エポキシ樹脂でも、よい。
【００５１】  液状のものとしては、具体的には、ビスフェノールＡ型エポキシ樹脂、単官能又は多官能（３若しくは４官能等）グリシジルアミン型エポキシ樹脂、ナフタレン型エポキシ樹脂、ビスフェノールＡ型エポキシ樹脂とビスフェノールＦ型エポキシ樹脂の混合物、ビスフェノールＦ型エポキシ樹脂、ジフェニルチオエーテル（スルフィド）型エポキシ樹脂、トリチル型エポキシ樹脂、脂環式タイプエポキシ樹脂、アルコール類から調製されるエポキシ樹脂、ジアリルビスＡ型エポキシ樹脂、メチルレゾルシノール型エポキシ樹脂、ビスフェノールＡＤ型エポキシ樹脂、及びＮ，Ｎ，Ｏ−トリス（グリシジル）−ｐ−アミノフェノール等が挙げられ、これらの一種以上、用いてよい。ビスフェノールＡ型エポキシ樹脂、ビスフェノールＦ型エポキシ樹脂、Ｎ，Ｎ，Ｏ−トリス（グリシジル）−ｐ−アミノフェノール、ビスフェノールＡＤ型エポキシ樹脂、が好ましい。
【００５２】  固状のものとしては、具体的には、クレゾールノボラック型エポキシ樹脂、ジシクロペンタジエン系エポキシ樹脂、ビフェニル系エポキシ樹脂、ビスフェノールＡ型固形エポキシ樹脂、固形の脂環式エポキシ樹脂等が挙げられ、これらの１種以上、用いてよい。
【００５３】  活性樹脂組成物において、硬化剤としては、硬化開始温度１３０℃以上（特に１３５〜１８５℃、就中１４０〜１７０）のものが好ましい。硬化開始温度が低過ぎると、リフロー時の加熱により塗布樹脂の硬化が進み過ぎ、そのため部品搭載時の巻き込み空気や、リフロー時の発生ガスを、塗布樹脂層から放出（排気）できず、その結果ボイドが発生することがある。
【００５４】  硬化剤としては、具体的には、シアノグアニジン、イミダゾール硬化剤［２，４−ジアミノ−６−［２’−エチル−４’−メチルイミダゾリル−（１’）］−エチル−ｓ−トリアジン、２−フェニル−４，５−ジヒドロキシメチルイミダゾール等］、潜在性硬化剤［ジシアンジアミド、メラミン、（変性）脂肪族ポリアミン、（変性）芳香族ポリアミン、アミンアダクト等］が挙げられ、これらの１種以上、用いてよい。好ましくは、ジシアンジアミドである。
【００５５】  活性樹脂組成物において、ブロックカルボン酸化合物を用いた場合、低温副反応を抑えることができ、活性樹脂組成物の保存安定性を向上させることができる。
【００５６】  ブロックカルボン酸化合物としては、解離温度（ブロック基の脱離温度）が１４０〜２００（特に１６０〜１８０℃）のものが好ましい。解離温度が低過ぎると、上記と同様、リフロー時の加熱により塗布樹脂の硬化が進み過ぎ、その結果ボイドが発生することがある。解離温度が高過ぎると、塗布樹脂の硬化が進まない結果、リフロー時に半田溶融した際、部品の仮固定性が低下することがある。
【００５７】  ブロックカルボン酸化合物は、原料カルボン酸とブロック化剤とを反応させることにより、合成され得る。原料カルボン酸としては、後述のカルボン酸化合物、及び芳香族カルボン酸等が挙げられ、これらの１種以上、用いてよい。芳香族カルボン酸としては、具体的には芳香族１価カルボン酸［（ヒドロキシ）安息香酸、エトキシ安息香酸、ジヒドロキシ安息香酸、フェニル酢酸、安息香酸、トルイル酸、ナフトエ酸等］、芳香族多価カルボン酸［フタル酸、イソフタル酸、テレフタル酸、トリメリット酸、ピロメリット酸、ナフタレンジカルボン酸、ベンゼンカルボン酸（特にカルボキシル基数が３〜４のもの）等］が挙げられる。
【００５８】  ブロック化剤としては、例えばビニルエーテル類、具体的には脂肪族ビニルエーテル類（メチルビニルエーテル、エチルビニルエーテル、イソプロピルビニルエーテル、ｎ−プロピルビニルエーテル、イソブチルビニルエーテル、ｎ−ブチルビニルエーテル、シクロヘキシルビニルエーテル、プロピルビニルエーテル、ブチルビニルエーテル、２−エチルシクロヘキシルビニルエーテル、ｔ−ブチルビニルエーテル、２−エチルヘキシルビニルエーテル等）、環状ビニルエーテル類（２，３−ジヒドロフラン、２，３−ジヒドロ−２Ｈ−ピラン、３，４−ジヒドロ−２Ｈ−ピラン、３，４−ジヒドロ−２−メトキシ−２Ｈ−ピラン、３，４−ジヒドロ−４，４−ジメチル−２Ｈ−ピラン−２−オン、３，４−ジヒドロ−２−エトキシ−２Ｈ−ピラン、３，４−ジヒドロ−２Ｈ−ピラン−２−カルボン酸ナトリウム、３，４−ジヒドロフラン等）、脂肪族ビニルチオエーテル化合物（ジヒドロフラン類等）、環状ビニルエーテル化合物（ジヒドロ−２Ｈ−ピラン等）、環状ビニルチオエーテル化合物、分子中にビニルエーテル基を２個以上有する化合物、具体的にはジビニルエーテル化合物（エチレングリコールジビニルエーテル、１，２−プロピレングリコールジビニルエーテル、１，３−プロピレングリコールジビニルエーテル、１，３−ブタンジオールジビニルエーテル、１，４−ブタンジオールジビニルエーテル、２，３−ブタンジオールジビニルエーテル、１，６−ヘキサンジオールジビニルエーテル、ジエチレングリコールジビニルエーテル、トリエチレンジュリコールジビニルエーテル、ペンタンジオールジビニルエーテル、ジメチルブタンジオールジビニルエーテル、３−メチル−１，５−ペンタンジオールジビニルエーテル、水添ビスフェノールＡジビニルエーテル、ネオペンチルグリコールジビニルエーテル、１，８−オクタンジオールジビニルエーテル、１，４−シクロヘキサンジメタノールジビニルエーテル、２−メチル−１，３−プロパンジオールジビニルエーテル、１，４−シクロヘキサンジオールジビニルエーテル、１，９−ノナンジオールジビニルエーテル、トリエチレングリコールジビニルエーテル、テトラエチレングリコールジビニルエーテル、ビスフェノールＡジビニルエーテル、水添ビスフェノールＡジビニルエーテル等）、ジビニルチオエーテル化合物等が挙げられ、これらの１種以上、用いてよい。
【００５９】  具体的には、ブロックカルボン酸化合物としては、エトキシ安息香酸とアルキルジビニルエーテルの反応生成物、グルタル酸とアルキルジビニルエーテルの反応生成物、シクロヘキサンジカルボン酸のビスアルキルエステル（シクロヘキサンジカルボン酸とアルキルジビニルエーテルとの反応生成物等）、１−イソプロポキシエチル（メタ）アクリレート、１−エトキシエチル（メタ）アクリレート、１−ｔ−ブトキシエチル（メタ）アクリレート、１−（１−メチルヘキシロキシ）エチル（メタ）アクリレート、１−（１，１−ジメチルプロポキシ）エチル（メタ）アクリレート、１−イソプロポキシエチル（メタ）アクリルアミド、１−エトキシエチル（メタ）アクリルアミド、１−ｔ−ブトキシエチル（メタ）アクリルアミド、１−（１−メチルヘキシロキシ）エチル（メタ）アクリルアミド、１−（１，１−ジメチルプロポキシ）エチル（メタ）アクリルアミド、１，２，４−ベンゼントリカルボン酸−２，４−ビス（プロポキシエチル）−１−（（メタ）アクリロキシエチル）エステル、及びこれらの（共）重合体等が挙げられ、これらの１種以上、用いてよい。
【００６０】  カルボン酸化合物としては、リフロー半田付け前に塗布樹脂の硬化が進み過ぎてしまうのを防ぐ観点から、脂肪族カルボン酸が好ましい。具体的には、カルボン酸化合物としては、脂肪族多価カルボン酸（セバシン酸、シュウ酸、マロン酸、コハク酸、グルタル酸、アジピン酸、アゼライン酸、デカメチレンジカルボン酸、ブタンテトラカルボン酸、１，２，３，４−ブタンテトラカルボン酸、テトラヒドロカルボン酸、ヘキサヒドロカルボン酸、テトラヒドロフタル酸、ヘキサヒドロフタル酸等）、飽和１価カルボン酸［酢酸、プロピオン酸、酪酸、２−メチルプロパン酸（イソ酪酸）、２−エチルヘキシル酸、ラウリン酸、ステアリル酸、シクロヘキ酸カルボン酸等］、不飽和１価カルボン酸（アクリル酸、メタクリル酸、クロトン酸、オレイン酸、アビエチン酸等）、不飽和脂肪族多価カルボン酸（マレイン酸、フマル酸、イタコン酸等）、ヒドロキシル基を２個以上（有利には、２〜５０個）有するポリオールと酸無水物とをハーフエステル化し得られる多価カルボン酸、イソシアネート基を２個以上（有利には、２〜５０個）有するポリイソシアネートとヒドロキシカルボン酸又はアミノ酸とを付加反応させて得られる多価カルボン酸、不飽和カルボン酸を単独又は共重合して得られる多価カルボン酸、ポリオールと多価カルボン酸を反応させて得られるポリエステル型の多価カルボン酸、カルボン酸ポリマー（スチレンマレイン酸コポリマー、アクリル酸コポリマー等）が挙げられ、これらの１種以上、用いてよい。
【００６１】  活性樹脂組成物において、好ましくは、（ブロック）カルボン酸化合物は、ブロック化エトキシ安息香酸、セバシン酸、アジピン酸、スベリン酸である。
【００６２】  活性樹脂組成物の組成において、エポキシ樹脂１００質量部に対し、各成分を、以下のとおり、それぞれ含有するのが好ましい。即ち、硬化剤１〜１０（特に４〜８）質量部、（ブロック）カルボン酸化合物２０〜６７（特に２５〜５０）質量部、が好ましい。
【００６３】  （ブロック）カルボン酸化合物が少な過ぎると、酸化膜の除去が不十分となり、半田付けが不安定になることがある。逆に多過ぎると、エポキシ樹脂との反応が多くなり、半田接続前に活性樹脂組成物が粘度上昇し、半田の溶融接続を阻害することがある。
【００６４】  被覆は、ランド部の少なくとも一部（典型的には、ランド部全面）について行う。被覆は、プリント配線板の少なくとも一部について行う。例えば、レジスト開口部のみでもよいし、或いはプリント配線板全面でもよい。被覆には、塗布（印刷、吐出を含む。）、積層等が含まれる。
【００６５】  特に、被覆をディスペンスにより行うことにより、他の部品を搭載した後にも、塗布することができる。活性樹脂組成物の塗布量は、搭載部品のサイズに応じて調節することができる。
【００６６】  次いで、活性樹脂組成物の［全面（全体）ではなく］一部（上）にクリーム半田をジェットディスペンスする。これにより、活性樹脂組成物層の粘着性と、クリーム半田の粘着性の、両方の粘着性を利用して、搭載部品を仮固定することができる。
【００６７】  更に、ランド部上に直接、クリーム半田をジェットディペンスした場合に生ずる、以下のような問題を回避できる。即ち、特に高精細プリント配線板を用いた場合、ランド部上のクリーム半田塗布量が極めて少ないため、塗布されたクリーム半田がランド部上で薄く広がってしまい、塗布されたクリーム半田の形状保持ができず、その結果、半田付けができないことがあった。また、半田紛粒子が、硬いランド部表面上で跳ねて周囲に飛び散る、という問題があった。
【００６８】  本願に係るクリーム半田は、専ら本願に係る実装方法においてのみ用いられるものである。
【００６９】  クリーム半田は、活性樹脂組成物と同様の理由により、無溶剤のものが好ましい。
クリーム半田には、活性樹脂組成物にて例示した添加剤を含有してよい。
【００７０】  クリーム半田としては、活性樹脂組成物に後述の半田粉を配合したものを用いることができるが、好ましくは以下に示す態様のものである。
【００７１】  クリーム半田の粘度は、活性樹脂組成物の粘度より大きいのが好ましく、２倍（特に５倍）以上大きいのが好ましい。クリーム半田の方が小さい場合、クリーム半田のジェットディスペンス時に、クリーム半田の形状保持性が低下し、また半田紛粒子の飛び散りが起きることがある。具体的には、クリーム半田の粘度は、１００〜５５０（特に１００〜５００、就中１５０〜３５０）が好ましい。逆に、粘度が大き過ぎると、クリーム半田のジェットディスペンス性が低下し、クリーム半田塗布量のばらつきが大きくなることがある。
【００７２】  クリーム半田としては、例えば硬化性樹脂、硬化剤、活性剤機能［半田粉表面に形成された酸化被膜（錫の酸化物等）の除去能等］を有する化合物、及び半田紛を含有するもの、が挙げられる。そのようなクリーム半田としては、エポキシ樹脂、硬化剤、（ブロック）カルボン酸化合物、及び半田紛を含有するもの、が挙げられる。
【００７３】  クリーム半田において、エポキシ樹脂は、常温液状のエポキシ樹脂が好ましい。常温液状のエポキシ樹脂としては、前記活性樹脂組成物において例示したもの等が挙げられる。
【００７４】  液状エポキシ樹脂と（ブロック）カルボン酸化合物との硬化反応（速度）は、クリーム半田の方が活性樹脂組成物より速い（大きい）、のが好ましい。クリーム半田の方が遅い場合、半田溶融時の部品の仮固定性が低下することがある。
【００７５】  クリーム半田において、硬化剤の硬化開始温度は、前記硬化反応（速度）における遅速関係の観点から、活性樹脂組成物の硬化剤の硬化開始温度より低いのが好ましく、少なくとも２０℃（特に３０℃）低いのが好ましい。クリーム半田の方が高い場合、ボイドの発生、接続不良等が起こることがある。具体的には、クリーム半田において、硬化開始温度は、１２０℃以上（特に１４０〜１８０℃）が好ましい。硬化開始温度が低過ぎると、はんだ粒子が溶融合体化する前に樹脂が硬化し、半田接続ができないことがある。
【００７６】  硬化剤としては、具体的には、前記活性樹脂組成物において例示したもの、及び１−シアノエチル−２−ウンデシルイミダゾール、２−フェニル−４−メチル−５−ヒドロキシメチルイミダゾール、２，４−ジアミノ−６−［２’−エチル−４‘−メチルイミダゾリル−（１’）］−エチル−ｓ−トリアジン等が挙げられ、これらの１種以上、用いてよい。好ましくは、硬化剤は、２−フェニル−４−メチル−５−ヒドロキシメチルイミダゾールである。
【００７７】  クリーム半田において、ブロックカルボン酸化合物の解離温度は、前記硬化反応（速度）における遅速関係の観点から、活性樹脂組成物のブロックカルボン酸化合物の解離温度より低いのが好ましく、特に１０℃以上、就中２０℃以上、低いのが好ましい。クリーム半田の方が高い場合、ボイドの発生、接続不良等が起こることがある。具体的には、クリーム半田において、解離温度は、１３０℃以上（特に１３０〜１７０℃、就中１４５〜１６５℃）のものが好ましい。解離温度が低過ぎると、リフロー時の加熱によりカルボン酸基とエポキシ基との硬化反応が進み過ぎ、半田溶融前に硬化してしまい、その結果リフロー半田付け時に接続不良が起こることがある。
【００７８】  カルボン酸化合物としては、固体カルボン酸が好ましい。固体カルボン酸の配合により、クリーム半田の粘度を上昇させることができる。固体カルボン酸としては、前記硬化反応（速度）における遅速関係の観点から、クリーム半田の固体カルボン酸の融点が、活性樹脂組成物のブロックカルボン酸化合物の解離温度より低いのが好ましく、（特に１０℃以上、就中２０℃以上）低いのが好ましい。クリーム半田の方が高い場合、ボイドの発生、接続不良等が起こることがある。具体的には、クリーム半田において、融点１００〜１６０（例えば１２０〜１６０、特に１３０〜１５０、就中１３０〜１４０）℃のものが好ましい。
【００７９】  固体カルボン酸としては、具体的には、セバシン酸、等が挙げられ、これらの１種以上、用いてよい。
【００８０】  具体的には、（ブロック）カルボン酸化合物としては、前記活性樹脂組成物において例示したもの等が挙げられ、これらの１種以上、用いてよい。
【００８１】  クリーム半田において、好ましくは、（ブロック）カルボン酸化合物は、ブロック化メトキシ安息香酸、ブロック化エトキシ安息香酸、ピメリン酸、アゼライン酸である。
【００８２】  クリーム半田において、半田粉としては、例えば錫を９０（特に９５）質量％以上含有する半田の微粒子、ビスマスを５０（特に５５）質量％以上含有する半田の微粒子等が好ましい。半田粉には、他金属（銅、銀等）が含有されてよいが、鉛フリー半田が好ましい。半田微粒子の粒子径は、平均粒径（Ｄ５０）３０（特に１０）μｍ以下、且つ最大粒径５０（特に２５）μｍ以下、が好ましい。
【００８３】  クリーム半田の組成において、エポキシ樹脂１００質量部に対し、各成分を、以下のとおり、それぞれ含有するのが好ましい。即ち、硬化剤１〜１０（特に４〜８）質量部、（ブロック）カルボン酸化合物２０〜６７（特に２５〜５０）質量部、半田紛８００〜２０００（特に１０００〜１５００）質量部、が好ましい。
【００８４】  （ブロック）カルボン酸化合物が少な過ぎ又は多過ぎると、活性樹脂組成物において述べたと同様の問題が起こることがある。
【００８５】  尚、前記硬化反応（速度）における遅速関係の観点から、クリーム半田の（ブロック）カルボン酸化合物の濃度は、活性樹脂組成物の（ブロック）カルボン酸化合物の濃度より高いのが好ましい。クリーム半田の方が低い場合、ボイドの発生、接続不良等が起こることがある。クリーム半田と活性樹脂組成物との、（ブロック）カルボン酸化合物の含有質量比は１．０〜２．０（特に１．２〜１．６）が好ましい。
【００８６】  クリーム半田の塗布をジェットディスペンスにて行うことにより、高精細プリント配線板を用いた場合でも、ランド部間の半田ブリッジを防ぐことができる。ジェットディスペンスされたクリーム半田は、その上層部（頂点部）が活性樹脂組成物層表面から通常、露出しているが、露出していなくてもよい。
【００８７】  次いで、クリーム半田上に部品を搭載する。これにより、活性樹脂組成物層の粘着性と、クリーム半田の粘着性の、両方の粘着性により部品を仮固定できるため、極めて高い仮固定性が達成される。
【００８８】  部品としては、如何なるものも用いることができ、例えば仮固定しにくい形状・構造のもの、重心の高いものでも用いることができる。部品としては、例えば電子部品、具体的にはＬＥＤ部品、パッケージ部品（ＢＧＡ部品、ＣＳＰ部品、ＭＣＭ部品、ＩＰＭ部品、ＩＧＢＴ部品等）、半導体チップ、受光部品等が挙げられ、これらの１種以上、用いてよい。
【００８９】  次いで、リフロー半田付けする。リフロー条件としては、例えば１８０〜３００℃、０．５〜５分間である。
【００９０】  リフロー半田付け以後、クリーム半田及び活性樹脂組成物の硬化を行う。「リフロー半田付け以後」には、例えばリフロー半田付けと同時、及び／又はリフロー半田付け後、を含む。活性樹脂組成物の硬化よりも先に、クリーム半田を硬化させるのが好ましい。具体的には、硬化工程手順としては、以下の態様ｉ）、ｉｉ）、又はｉｉｉ）が挙げられる。
【００９１】  ｉ）リフロー半田付け中に（リフロー加熱により）クリーム半田が硬化し、リフロー半田付け後に活性樹脂組成物を硬化させる。
ｉｉ）リフロー半田付け中に（リフロー加熱により）クリーム半田が半硬化し、リフロー半田付け後にクリーム半田を完全硬化させ、その後に活性樹脂組成物を硬化させる。
ｉｉｉ）リフロー半田付け後にクリーム半田の硬化を開始し、クリーム半田の硬化後に活性樹脂組成物を硬化させる。
硬化（加熱）条件は、クリーム半田については１２０〜１６０（特に１３０〜１５０）℃、３０〜１２０（特に３０〜９０）分間、また活性樹脂組成物については１５０〜２００（特に１６０〜１８０）℃、６０〜１８０（特に９０〜１５０）分間、が好ましい。
【００９２】  以上のようにして、部品底面のランド部の少なくとも一部がクリーム半田の硬化物にてプリント配線板に接合又は接着され、部品底面の少なくともそれ以外の部分が活性樹脂組成物の硬化物にてプリント配線板に接合又は接着されているプリント配線板が、製造される。
【実施例】
【００９３】  以下、図面を用い、本願発明を具体的に説明する。
＜活性樹脂組成物及びクリーム半田の調製＞
・実施例１〜３８、並びに比較例１及び２
表１〜４に示す配合組成に従い、各配合成分を均一に混合し、活性樹脂組成物（実施例１〜１８、比較例１）及びクリーム半田（実施例１９〜３８、比較例２）、を調製した。【００９４】  表１〜４に、活性樹脂組成物及びクリーム半田の、粘度（Ｐａ・ｓ、２５℃）、硬化開始温度（℃）、ブロックカルボン酸の解離温度（℃）を示す。【００９５】
【表１】
2018144101.tif 000003
【００９６】１）ビスフェノールＡ型エポキシ樹脂、三井化学（株）製。
２）ビスフェノールＡ型エポキシ樹脂、日本化薬（株）製。
３）４官能グリシジルアミン型エポキシ樹脂、新日鉄化学（株）製。
４）３官能グリシジルアミン型エポキシ樹脂、住友化学（株）製。
５）ナフタレン型エポキシ樹脂、ＤＩＣ（株）製。
６）ビスフェノールＡ型エポキシ樹脂（５０質量％）とビスフェノールＦ型エポキシ樹脂（５０質量％）の混合物、新日鉄化学（株）製。
７）エトキシ安息香酸（４０質量％）とアルキルジビニルエーテル（６０質量％）の反応生成物。
８）グルタル酸（３５質量％）とアルキルジビニルエーテル（６５質量％）の反応生成物、日油（株）製。
９）シクロヘキサンジカルボン酸（３５質量％）とアルキルジビニルエーテル（６５質量％）の反応生成物、日油（株）製。
１０）配合組成（ｗｔ％）錫９６．５＋銀３＋銅０．５、平均粒径１０μｍ及び最大粒径２５μｍ（何れも、レーザー回折法、ＪＩＳ  Ｚ８８２５−１）、三井金属（株）製。
１１）ビスコテスターＶＴ−０４（リオン社製、２号ローター）。【００９７】
【表２】
2018144101.tif 000004
【００９８】
【表３】
2018144101.tif 000005
１２）スパイラル粘度計ＰＣＵ−２０３（マルコム社製）。【００９９】
【表４】
2018144101.tif 000006
【０１００】＜部品が実装されたプリント配線板の製造＞
・製造例１〜３４、製造比較例１及び２
ランド（０．２５ｍｍ角、銅箔製）を２００個（２個×１００対）備えた、プリント配線板（１００ｍｍ角）を用意した。【０１０１】  このプリント配線板全面に、ソルダーレジスト用インク（ＵＶ熱併用型硬化性樹脂）をスクリーン印刷（層厚３０μｍ）した。開口部形成用マスクパターンを介し、露光硬化した。こうして、プリント配線板１上のソルダーレジスト２には、開口部３が１００個、形成された（図１Ａ）。開口部３は、１対（２個）のランド４を取り囲む矩形（０．８５ｍｍ×０．４５ｍｍ）であり、各開口部３において１対のランド４が露出している（図２）。【０１０２】  開口部３全体に、活性樹脂組成物５をディスペンスにて塗布（塗布量２ｍｇ）した（図１Ｂ）。
開口部３内の（１対の）各ランド４に対し、クリーム半田６をジェットディスペンスした（塗布量０．４ｍｇ）（図１Ｃ）。
表５〜７に、用いた活性樹脂組成物とクリーム半田の、組合せを示す。【０１０３】  部品７（計１００個）を、開口部３内の（１対の）クリーム半田６上に、マウンターにて搭載した（図１Ｄ）。部品７は、受光部品であり、幅０．８ｍｍ×奥行き０．４ｍｍ×高さ１．０ｍｍであり、底面両端部に各ランド８（０．２ｍｍ角）（計２個）が設けられている。【０１０４】  メッシュコンベアにて、リフロー装置（全長２．２ｍ、タムラ製作所製、「ＴＮＲ」）内を搬送させ、半田付け９を行なった（図１Ｅ）。リフロー条件は、余熱温度（１５０〜１８０℃、３０秒）、リフロー温度［２２０℃以上（ピーク温度２４５℃）、１０秒］であった。
加熱（１６０℃、１５０分間）により、樹脂を完全硬化した。【０１０５】  こうして、部品を実装したプリント配線板（各製造例１〜３４、製造比較例１及び２）を作製した。【０１０６】・製造例３５
ディスペンスの替わりに、スクリーン印刷にて、活性樹脂組成物５を塗布した以外は、製造例１と同様にして、部品を実装したプリント配線板を作製した。【０１０７】  クリーム半田をジェットディスペンスする際、半田紛粒子がランド部表面上で跳ねず飛び散らなかった、ことを目視で確認した。【０１０８】  リフロー後の高精細プリント配線板を目視で検査し、転倒や脱落等の不具合のあったＬＥＤ部品の個数を数えたところ、０個であった。【０１０９】  テスターを用いて部品ごとに短絡（ショート）の有無を検査したところ、ランド間の半田ブリッジは発生していなかった。【０１１０】・製造例３６
ランド（幅０．６ｍｍ、奥行き０．３ｍｍ、銅箔製を２００個（２個×１００対）備えた、高精細プリント配線板（１００ｍｍ角）を用意した。【０１１１】  このプリント配線板全面に、ソルダーレジスト用インク（ＵＶ熱併用型硬化性樹脂）をスクリーン印刷（層厚３０μｍ）した。開口部形成用マスクパターンを介し、露光硬化した。こうして、プリント配線板上のソルダーレジストには、開口部が１００個、形成された。開口部は、１対（２個）のランドを取り囲む矩形（１．８ｍｍ×１．０ｍｍ）であり、各開口部において１対のランドが露出していた。【０１１２】  開口部全体に、活性樹脂組成物（実施例１）をディスペンスにて塗布（塗布量１０ｍｇ）した。【０１１３】  開口部内の（１対の）各ランドに対し、クリーム半田（実施例１９）を２か所ずつジェットディスペンスした（塗布量１．２ｍｇ）。【０１１４】  部品（計１００個）を、開口部内の（１対の）クリーム半田上に、マウンターにて搭載した。部品は、ＬＥＤ部品であり、幅１．６ｍｍ×奥行き０．８ｍｍ×高さ０．７ｍｍであり、底面両端部に０．６ｍｍ×０．３ｍｍの端子が設置されているものであった。【０１１５】  メッシュコンベアにて、リフロー装置（全長２．２ｍ、タムラ製作所製、「ＴＮＲ」）内を搬送させ、半田付けを行なった。リフロー条件は、余熱温度［１５０〜１８０℃、３０秒］、リフロー温度［２２０℃以上（ピーク温度２４５℃）、１０秒］であった。
樹脂の加熱硬化（１８０℃、１２０分間）を、行った。
こうして、ＬＥＤ部品を実装した高精細プリント配線板を作製した。【０１１６】  ジェットディスペンス後、ランド部上に塗布されたクリーム半田は、広がることなく、形状が保持されていた、ことを目視で確認した。【０１１７】  クリーム半田をジェットディスペンスする際、半田紛粒子がランド部表面上で跳ねず飛び散らなかった、ことを目視で確認した。【０１１８】  リフロー後の高精細プリント配線板を目視で検査し、転倒や脱落等の不具合のあったＬＥＤ部品の個数を数えたところ、０個であった。【０１１９】テスターを用いて部品ごとに短絡（ショート）の有無を検査したところ、ランド間の半田ブリッジは発生していなかった。【０１２０】・製造比較例３
活性樹脂組成物のディスペンス塗布工程を省いた以外は、製造例１と同様にして、部品を実装したプリント配線板を作製した。【０１２１】  クリーム半田をジェットディスペンスする際、半田紛粒子がランド部表面上で跳ねて周囲に飛び散る、ことを目視で確認した。【０１２２】  リフロー後のプリント配線板を目視で検査し、転倒や脱落等の不具合のあった部品の個数を数えたところ、２７個であった。【０１２３】・製造比較例４
ジェットディスペンスの替わりに、メタルマスクを用いたスクリーン印刷により、クリーム半田を塗布した以外は、製造例３６と同様にして、ＬＥＤ部品を実装した高精細プリント配線板を作製した。【０１２４】  印刷後にメタルマスクを外す際、活性樹脂組成物がメタルマスクに付着し、クリーム半田が転写されないランドが発生した。【０１２５】・製造比較例５
ランド（０．２５ｍｍ角、銅箔製）を２００個（２個×１００対）備えた、プリント配線板（１００ｍｍ角）を用意した。【０１２６】  このプリント配線板全面に、ソルダーレジスト用インク（ＵＶ熱併用型硬化性樹脂）をスクリーン印刷（層厚３０μｍ）した。開口部形成用マスクパターンを介し、露光硬化した。こうして、プリント配線板１上のソルダーレジスト２には、開口部３が２００個、形成された（図３Ａ）。開口部３は、ランド４上に開口した矩形（直径０．２ｍｍ角）であり、各開口部３において１個のランド４が露出していた（図４）。【０１２７】  矩形開口部（０．２５ｍｍ角、２００個）を有するメタルマスクを、矩形開口部と開口部３とが重なるよう位置合わせし、ソルダーレジスト２上に載せた。メタルマスクを介して、クリーム半田６（実施例１９）をスクリーン印刷した（塗布量１６ｍｇ）。これにより、ランド４上（開口部３内及び開口部端面周辺）が、クリーム半田６にて塗布された（図３Ｂ）。【０１２８】  部品７（計１００個）を、マウンターにて、隣り合う２箇のクリーム半田６上に（跨るようにして）搭載した（図３Ｃ）。部品７は、受光部品であり、幅０．８ｍｍ×奥行き０．４ｍｍ×高さ１．０ｍｍであり、底面両端部に各ランド８（０．２ｍｍ角）（計２個）が設置されているものである。【０１２９】  メッシュコンベアにて、リフロー装置（全長２．２ｍ、タムラ製作所製、「ＴＮＲ」）内を搬送させ、半田付けを行なった。リフロー条件は、余熱温度（１５０〜１８０℃、３０秒）、リフロー温度［２２０℃以上（ピーク温度２４５℃）、１０秒］であった。
こうして、部品を実装したプリント配線板を作製した。【０１３０】  リフロー後のプリント配線板を目視で検査し、転倒や脱落等の不具合のあった部品の個数を数えたところ、１８個であった。【０１３１】・製造比較例６
部品の搭載工程前に、（隣り合う）クリーム半田とクリーム半田の間のソルダーレジスト上に、チップ接着剤（弘輝社製、「ＪＵ−１１０」）をディスペンスにて塗布（塗布形状、直径０．１ｍｍ×高さ０．２ｍｍの円柱）する工程を追加した以外は、製造比較例５と同様にして、部品を実装したプリント配線板を作製した。【０１３２】  リフロー後のプリント配線板を目視で検査し、転倒や脱落等の不具合のあった部品の個数を数えたところ、１４個であった。【０１３３】・製造比較例７
先ず、製造比較例５と同様にして、クリーム半田の塗布工程迄を、行った。
リフローを行ない、半田バンプを形成した。リフロー条件は、余熱温度（１５０〜１８０℃、３０秒）、リフロー温度［２２０℃以上（ピーク温度２４５℃）、１０秒］であった。【０１３４】  半田バンプ上に、活性樹脂組成物（実施例１）をディスペンスにて塗布（塗布量２ｍｇ）した。【０１３５】  その後、部品の搭載以降の工程を、製造比較例５と同様にして行い、部品を実装したプリント配線板を作製した。【０１３６】  リフロー後のプリント配線板を目視で検査し、転倒や脱落はなかったが、接続不良の不具合のあった部品の個数を数えたところ、１００個すべてであった。【０１３７】・製造比較例８
クリーム半田６を、ジェットディスペンスの替わりに、ディスペンスにて塗布した以外は、製造例１と同様にして、部品を実装したプリント配線板を作製した。【０１３８】  最初のディスペンス時に活性樹脂組成物がディスペンスノズルに付着し、２番目のランドからクリーム半田の吐出量が減少し、５番目のランドからはディスペンスノズルが詰まってしまい、クリーム半田の塗布が困難であった。【０１３９】＜各種性能評価試験＞
部品の実装工程途中において、又は部品が実装されたプリント配線板について、以下の各種性能評価試験を行った。試験結果を、表５〜７に示す。【０１４０】・部品の仮固定性
リフロー後のプリント配線板を目視で検査し、転倒や脱落等の不具合のあった部品の個数を数えた。【０１４１】・クリーム半田の形状保持性
ジェットディスペンス後、ランド部上に塗布されたクリーム半田の形状を、目視で検査した。表中、「○」は「広がることなく、形状が保持されていた」、「×」は「薄く広がってしまい、形状が保持されていなかった」、を示す。【０１４２】・半田紛の飛び散り防止性
クリーム半田をジェットディスペンスする際、半田紛粒子がランド部表面上で跳ねて周囲に飛び散るか否かを、目視で検査した。表中、「○」は「跳ねず飛び散らなかった」、「×」は「跳ねて飛び散った」、を示す。【０１４３】・接続不良防止性
部品が実装されたプリント配線板について、部品とランドの接続性、ランド間の短絡（ショート）の有無を、テスラーを用いて抵抗値を測定して、接続性を検査した。表中、「○」は「抵抗値が、部品の抵抗値の±２０％以内の物」、「×」は「抵抗値が、部品の抵抗値の±２０％を超える物」、を示す。【０１４４】・ボイド発生防止性
部品が実装されたプリント配線板について、部品の下に存在するボイドをＸ線顕微鏡を用いて１００倍率で観察して、ボイドの発生の有無を検査した。表中、「○」は「直径１０μｍ以上のボイドが無いもの」、「×」は「直径１０μｍ以上のボイドが観察されたもの」、を示す。【０１４５】・ジェットディスペンス性
連続して４００回ディスペンスを行い、塗布されたクリーム半田の直径のばらつきを検査した。表中、「○」は「ばらつきが±２０％以内のもの」、「×」は「ばらつきが±２０％を超えるもの」、を示す。【０１４６】
【表５】
2018144101.tif 000007
【０１４７】
【表６】
2018144101.tif 000008
【０１４８】
【表７】
2018144101.tif 000009
【０１４９】  表５〜７中、「活性樹脂組成物（実施・比較例Ｎｏ．）」又は「クリーム半田（実施・比較例Ｎｏ．）」欄において、数値のみの場合は実施例Ｎｏ．を表し、「比」を付した数値は比較例Ｎｏ．を表す。
【符号の説明】
【０１５０】１      プリント配線板
２      ソルダーレジスト
３      開口部
４      ランド
５      活性樹脂組成物
６      クリーム半田
７      部品
８      部品ランド
９      半田層
【図１】
2018144101.tif 000010
【図２】
2018144101.tif 000011
【図３】
2018144101.tif 000012
【図４】
2018144101.tif 000013
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
プリント配線板のランド部を無溶剤の活性樹脂組成物にて被覆し、活性樹脂組成物の一部上に無溶剤のクリーム半田をジェットディスペンスし、クリーム半田及び活性樹脂組成物上に部品を搭載し、リフロー半田付けし、リフロー半田付け以後にクリーム半田及び活性樹脂組成物の硬化を行う、ことを特徴とするプリント配線板への部品の実装方法。
【請求項２】
被覆をディスペンスにより行う、ことを特徴とする請求項１に記載された実装方法。
【請求項３】
活性樹脂組成物の粘度（Ｐａ・ｓ、２５℃）が１〜２０である、ことを特徴とする請求項１又は２に記載された実装方法。
【請求項４】
活性樹脂組成物が、液状エポキシ樹脂、硬化剤、及び（ブロック）カルボン酸化合物を含有する、ことを特徴とする請求項１〜３の何れかに記載された実装方法。
【請求項５】
活性樹脂組成物の硬化剤の硬化開始温度が１３０℃以上である、ことを特徴とする請求項４に記載された実装方法。
【請求項６】
活性樹脂組成物のブロックカルボン酸化合物の解離温度が１４０〜２００℃である、ことを特徴とする請求項４又は５に記載された実装方法。
【請求項７】
活性樹脂組成物の（ブロック）カルボン酸化合物の濃度が、エポキシ樹脂１００質量部に対し、２０〜６７質量部含有する、ことを特徴とする請求項４〜６の何れかに記載された実装方法。
【請求項８】
クリーム半田の粘度（Ｐａ・ｓ、２５℃）が１００〜５５０である、ことを特徴とする請求項１又は２に記載された実装方法。
【請求項９】
クリーム半田が、液状エポキシ樹脂、硬化剤、（ブロック）カルボン酸化合物、及び半田紛を含有する、ことを特徴とする請求項１、２又は８の何れかに記載された実装方法。
【請求項１０】
クリーム半田の硬化剤の硬化開始温度が１２０℃以上である、ことを特徴とする請求項９に記載された実装方法。
【請求項１１】
クリーム半田のブロックカルボン酸化合物の解離温度が１３０℃以上である、ことを特徴とする請求項９又は１０に記載された実装方法。
【請求項１２】
クリーム半田が、固体カルボン酸を含有する、ことを特徴とする請求項９〜１１の何れかに記載された実装方法。
【請求項１３】
クリーム半田の固体カルボン酸の融点が１３０〜１５０℃である、ことを特徴とする請求項１２に記載された実装方法。
【請求項１４】
クリーム半田の（ブロック）カルボン酸化合物の濃度が２０〜６７である、ことを特徴とする請求項９〜１３の何れかに記載された実装方法。
【請求項１５】
活性樹脂組成物が請求項４〜７の何れかにおいて記載されたものであり、クリーム半田が請求項９〜１４の何れかにおいて記載されたものであり、且つ液状エポキシ樹脂と（ブロック）カルボン酸化合物との硬化反応は、クリーム半田の方が活性樹脂組成物より速い、ことを特徴とする請求項１に記載された実装方法。
【請求項１６】
硬化剤の硬化開始温度は、クリーム半田の方が活性樹脂組成物より低い、ことを特徴とする請求項１５に記載された実装方法。
【請求項１７】
ブロックカルボン酸化合物の解離温度は、クリーム半田の方が活性樹脂組成物より低い、ことを特徴とする請求項１５又は１６に記載された実装方法。
【請求項１８】
クリーム半田の固体カルボン酸の融点が、活性樹脂組成物のブロックカルボン酸化合物の解離温度より低い、ことを特徴とする請求項１５〜１７の何れかに記載された実装方法。
【請求項１９】
（ブロック）カルボン酸化合物の濃度は、クリーム半田の方が活性樹脂組成物より高い、ことを特徴とする請求項１５〜１８の何れかに記載された実装方法。
【手続補正２】
【補正対象書類名】明細書
【補正対象項目名】０００１
【補正方法】変更
【補正の内容】
【０００１】  本願発明は、プリント配線板への部品の実装方法に関する。
【手続補正３】
【補正対象書類名】明細書
【補正対象項目名】００３２
【補正方法】削除
【補正の内容】
【手続補正４】
【補正対象書類名】明細書
【補正対象項目名】００３３
【補正方法】削除
【補正の内容】
【手続補正５】
【補正対象書類名】明細書
【補正対象項目名】００３４
【補正方法】削除
【補正の内容】
【手続補正６】
【補正対象書類名】明細書
【補正対象項目名】００３５
【補正方法】削除
【補正の内容】
【手続補正７】
【補正対象書類名】明細書
【補正対象項目名】００７９
【補正方法】変更
【補正の内容】
【００７９】  固体カルボン酸としては、具体的には、セバシン酸等が挙げられ、これらの１種以上、用いてよい。
【手続補正８】
【補正対象書類名】明細書
【補正対象項目名】００９３
【補正方法】変更
【補正の内容】
【００９３】  以下、図面を用い、本願発明を具体的に説明する。
＜活性樹脂組成物及びクリーム半田の調製＞
・調製例１〜３８、並びに調製比較例１及び２
表１〜４に示す配合組成に従い、各配合成分を均一に混合し、活性樹脂組成物（調製例１〜１８、調製比較例１）及びクリーム半田（調製例１９〜３８、調製比較例２）、を調製した。
【手続補正９】
【補正対象書類名】明細書
【補正対象項目名】００９５
【補正方法】変更
【補正の内容】
【００９５】
【表１】
2018144101.tif 000014
【手続補正１０】
【補正対象書類名】明細書
【補正対象項目名】００９７
【補正方法】変更
【補正の内容】
【００９７】
【表２】
2018144101.tif 000015
【手続補正１１】
【補正対象書類名】明細書
【補正対象項目名】００９８
【補正方法】変更
【補正の内容】
【００９８】
【表３】
2018144101.tif 000016
１２）スパイラル粘度計ＰＣＵ−２０３（マルコム社製）。
【手続補正１２】
【補正対象書類名】明細書
【補正対象項目名】００９９
【補正方法】変更
【補正の内容】
【００９９】
【表４】
2018144101.tif 000017
【手続補正１３】
【補正対象書類名】明細書
【補正対象項目名】０１１２
【補正方法】変更
【補正の内容】
【０１１２】  開口部全体に、活性樹脂組成物（調製例１）をディスペンスにて塗布（塗布量１０ｍｇ）した。
【手続補正１４】
【補正対象書類名】明細書
【補正対象項目名】０１１３
【補正方法】変更
【補正の内容】
【０１１３】  開口部内の（１対の）各ランドに対し、クリーム半田（調製例１９）を２か所ずつジェットディスペンスした（塗布量１．２ｍｇ）。
【手続補正１５】
【補正対象書類名】明細書
【補正対象項目名】０１２７
【補正方法】変更
【補正の内容】
【０１２７】  矩形開口部（０．２５ｍｍ角、２００個）を有するメタルマスクを、矩形開口部と開口部３とが重なるよう位置合わせし、ソルダーレジスト２上に載せた。メタルマスクを介して、クリーム半田６（調製例１９）をスクリーン印刷した（塗布量１６ｍｇ）。これにより、ランド４上（開口部３内及び開口部端面周辺）が、クリーム半田６にて塗布された（図３Ｂ）。
【手続補正１６】
【補正対象書類名】明細書
【補正対象項目名】０１３４
【補正方法】変更
【補正の内容】
【０１３４】  半田バンプ上に、活性樹脂組成物（調製例１）をディスペンスにて塗布（塗布量２ｍｇ）した。
【手続補正１７】
【補正対象書類名】明細書
【補正対象項目名】０１４６
【補正方法】変更
【補正の内容】
【０１４６】
【表５】
2018144101.tif 000018
【手続補正１８】
【補正対象書類名】明細書
【補正対象項目名】０１４７
【補正方法】変更
【補正の内容】
【０１４７】
【表６】
2018144101.tif 000019
【手続補正１９】
【補正対象書類名】明細書
【補正対象項目名】０１４８
【補正方法】変更
【補正の内容】
【０１４８】
【表７】
2018144101.tif 000020
【手続補正２０】
【補正対象書類名】明細書
【補正対象項目名】０１４９
【補正方法】変更
【補正の内容】
【０１４９】  表５〜７中、「活性樹脂組成物（調製・調製比較例Ｎｏ．）」又は「クリーム半田（調製・調製比較例Ｎｏ．）」欄において、数値のみの場合は調製例Ｎｏ．を表し、「比」を付した数値は調製比較例Ｎｏ．を表す。